正極電極に下式1で表される正極用活物質と、負極電極に下式2で表される負極用活物質とを含むことを特徴とする二次電池であって、Ca3-xCo2O61式中、0≦x<2CayV2O52式中、0≦y<2該正極用活物質の母骨格であるCo2O6がCoO3型のカラム状構造を有し、該カラム状構造を有する該正極用活物質のCu-Kα線を用いたX線回折の回折パターンが、2θ=15.0~25.0°且つ30.0~35.0°の範囲に回折ピークを有することを特徴とする二次電池。Ca[NSO2CF32]2を溶質とする電解質を含むことを特徴とする請求項1に記載の二次電池。エチレンカーボネートとジメチルカーボネートの混合溶媒、或いはジメチルスルホキシドを非水電解液溶媒とする電解質を含むことを特徴とする請求項2に記載の二次電池。本発明は、Caイオンを脱離及び挿入することが可能な、正極用活物質と負極用活物質とを用いて、高容量の二次電池を提供する。前記の課題を解決するため、本発明者らは、鋭意検討した結果、二次電池の正極電極に下式1で表される活物質を、負極電極に下式2で表される活物質を用いた。Ca3-xCo2O61式中、0≦x<2CayV2O52式中、0≦y<2ここで、該正極用活物質の母骨格であるCo2O6は、CoO3型のカラム状構造を有し、該カラム状構造を有する該正極用活物質のCu-Kα線を用いたX線回折の回折パターンが2θ=15.0~25.0°且つ30.0~35.0°の範囲に回折ピークを有することを特徴とする。前記CoO3型のカラム状構造として、コバルト酸カルシウムの結晶構造を図1に示す。この結晶構造では、単位セル内にCoO3の組成からなる一次元的なカラム状構造を備えており、その周囲にCaイオンが配置されていることを特徴とする。このようにCoO3型カラム状構造の周囲に多数のCaイオンが配置されているため、従来の層状或いは格子状構造を有する正極用活物質と比較して本質的に高容量を示す。また、該カラム状構造は、Caイオンの電気化学的反応に伴う脱離及び挿入に対して安定である。そして、本発明者らは、該活物質を正極電極として用いることが可能であることを見出し、本発明を完成するに至った。また、該正極電極を備えてなる二次電池として、好適な電池性能を発現させるためには、電気化学反応に対して安定にCaイオンを収容し得る負極電極との組合せや、更には、Caイオンを対極に輸送する性能を持つ電解質との好適な組合せによってのみ実現可能であることを見出し、最終的に本発明を完成させた。即ち、本発明は、以下に示す二次電池を提供するものである。1.前記の式1で表される正極用活物質を用いた正極電極と、前記の式2で表される負極用活物質を用いた負極電極とを含むことを特徴とする二次電池であって、該正極用活物質の母骨格であるCo2O6がCoO3型のカラム状構造を有し、該カラム状構造を有する該活物質のCu-Kα線を用いたX線回折の回折パターンが2θ=15.0~25.0°且つ30.0~35.0°の範囲に回折ピークを有することを特徴とする二次電池。2.Ca[NSO2CF32]2を溶質とする電解質を含むことを特徴とする上記1に記載の二次電池。3.エチレンカーボネートECとジメチルカーボネートDMCの混合溶媒、或いはジメチルスルホキシドDMSOを非水電解液溶媒とする電解質を含むことを特徴とする上記2に記載の二次電池。本発明では、Ca3-xCo2O60≦x<2を正極用活物質とする正極電極を用いており、従来用いられていた正極用活物質の結晶構造とは全く異なる。前記CoO3型カラム状構造を有する結晶構造を実現し、それによりCaイオンの内蔵量を著しく増大させることを達成せしめた。また、本発明者らは該活物質の結晶構造を丹念に調べた結果、ブラッグ-ブレンターノ光学系におけるCu-Kα線を用いたX線回折による回折パターンが、2θ=15.0~25.0°かつ30.0~35.0°の範囲に回折ピークを有していることを見出した。本発明によればCaイオンの脱離及び挿入反応による充放電において、結晶構造の変化が可逆的で小さく、前記CoO3型カラム状構造の安定性が高いために、内蔵する多くのCaイオンを脱離及び挿入することができる。更に、本発明によれば、母骨格が前記CoO3型カラム状構造を取っているため、それらの周囲により多くのCaイオンが配置されることになり、本質的にCaイオンの内蔵量が多いという特徴を併せ持つ。また、本発明による正極電極を用いれば、電気化学的反応によるCaイオンの脱離及び挿入に伴うCo2O6の酸化還元反応を利用することができるため、従来よりも高電圧な二次電池を提供することが可能になる。その一方で、充電時に正極電極から脱離したCaイオンを安定に収容する能力を有する負極電極と組み合わせなければ、充放電サイクルを達成することができない。そのため、本発明では、CayV2O5式中、0≦y<2を負極用活物質とする負極電極を組み合わせることにより、より多くのCaイオンを脱離及び挿入することを可能にしている。その結果、本発明によれば、該正極用活物質の正極電極と該負極用活物質の負極電極を併せて用いることにより、高容量な二次電池が実現可能となる。本発明の一実施態様においては、下式1で表される正極用活物質であってCa3-xCo2O61式中、0≦x<2該活物質の母骨格であるCo2O6がCoO3型のカラム状構造を有し、該カラム状構造を有する該活物質のCu-Kα線を用いたX線回折の回折パターンが、2θ=15.0~25.0°かつ30.0~35.0°の範囲に回折ピークを有する活物質を正極電極として備えた二次電池であることが好ましい。より好ましくは、2θ=17.0~22.0°と30.0~35.0°の両範囲に回折ピークを有することが好ましい。尚、本発明におけるCoO3型カラム状構造は、Caイオンの出入りによって、2θ=15.0~25.0°の範囲にある回折強度の高い1本の回折ピークと2θ=30.0~35.0°の範囲にある2本の回折ピークの相対強度比が変化することを特徴とする。該正極用活物質を構成する遷移金属であるCoは、結晶構造中のCoサイトに他の金属を固溶させることが可能であり、該金属としてはMn、Fe、Ni、Cu、Zn、Al、Zr、Nb、Mo等が好ましい。該固溶金属を該活物質に固溶させることにより、電圧や結晶相安定性、充放電容量などの二次電池電極性能を向上させることができる。前記固溶金属としては、Mn、Fe、Ni、Alがより好ましい。本発明を構成する正極用活物質は、目的とする元素成分比率と同様の比率となるように原料を混合し、焼成することによって得ることができる。原料物質としては、焼成により酸化物を形成するものであれば特に限定はされない。元素単体或いは酸化物、その他の化合物であっても構わない。例示すれば、カルシウム源としては、Ca単体、CaCO3、CaO等を用いることが可能であり、コバルト源としては金属Co、CoO、Co2O3、Co3O4等が挙げられる。前記遷移金属を該活物質に固溶させる場合についても同様に単体か酸化物を用いることができ、所望の比率で原材料を混合して焼成すればよい。また、生成した酸化物の組成比を確認するためには、蛍光X線分光法や誘導結合プラズマ質量分析法ICP-MS、誘導結合プラズマ発光分光法ICP-AES等の分析手法を用いればよい。焼成温度および焼成時間については、950~1200°C程度の温度で10~50時間ほど焼成すればよい。原材料を混合した粉末を加圧形成して、第一段階として950°C程度の温度で約12時間焼成し、さらに第二段階として、目的物質によっては多少の調整が必要であるが、1000~1200°C程度の温度で約48時間焼成して、前述したCoO3型のカラム状構造を有する結晶相を形成することが可能になる。また、本発明の一実施態様においては、前記正極電極を備え、かつ、下式2で表される負極用活物質を負極電極として有することを特徴とする二次電池であることが好ましい。CayV2O52式中、0≦y<2なお、本発明における効果を奏するために、負極電極としては、前記正極電極に対してより低い卑な電位でCaイオンを脱離及び挿入できるものを使用する必要がある。そのようなものであれば、上記負極電極以外にも、公知の負極電極例えば、Ca金属、Caとシリコンとからなる合金、炭素グラファイト等を用いることも可能である。つまり、負極電極としては、前記正極電極よりも卑な電位で充放電反応が進行するものであれば、これらの材料に特に限られない。また、生成した負極用活物質についても、酸化物の組成比を確認するためには、前記蛍光X線分光法やICP-MS法、ICP-AES法等の分析手法を用いればよい。更に、本発明の一実施態様において、前記正極電極並びに前記負極電極に用いられる両活物質は粒状に粉砕されたものであることが好ましい。前記正極用活物質並びに前記負極用活物質の粒径は50μm以下であることが好ましく、前記活物質の粒径が小さいほど、電極材料としては電気化学反応に関わる表面積が大きくなるために好ましい。しかしながら、粒径が小さすぎると活物質表面の欠陥密度が増大するため、表面における電気化学反応が活発になり、活物質が劣化し易くなる。従って、前記正極用活物質並びに前記負極用活物質の粒径はより好ましくは500nm以上50μm以下である。更により好ましくは、500nm以上20μm以下である。前記実施態様の正極電極並びに負極電極は、粒状に粉砕された前記活物質に、アセチレンブラック、カーボンブラック、黒鉛などの導電性材料と、ポリフッ化ビニリデン、ポリテトラフルオロエチレンなどの結着剤と混合されていることが好ましい。これらの高分子材料は前記活物質と導電材料を結着させ、本発明の効果を奏する限りにおいて制限されるものではない。また、本発明の一実施態様において、前記正極電極と前記負極電極を備えた電池に用いられる電解質のうち、Ca[NSO2CF32]2を溶質として有することを特徴とする電池であることが好ましい。本発明における二次電池に使用される電解質は溶質と溶媒とから成り、上記溶質以外に用いることのできる溶質について具体的に例示すれば、CaBF42、CaClO42、CaSO3CF32、CaPF62、CaAsF62、CaSbF62等の材料が挙げられる。また、本発明の一実施態様において、前記正極電極と前記負極電極を備え、前記溶質を備えた電解質を構成する非水電解液溶媒が、エチレンカーボネートECとジメチルカーボネートDMCの混合溶媒、或いはジメチルスルホキシドDMSOを含むこと特徴とする二次電池であることが好ましい。電解質としては、Caイオン伝導をし得る前記溶質を含む非水電解液溶媒を有していればよく、上記溶媒以外に具体的に例示すれば、プロピレンカーボネート、ビニレンカーボネート、アセトニトリル、テトラヒドロフラン等を用いることができる。以下、実施例によって本発明をさらに具体的に説明するが、これらにより記載された本発明の請求項の範囲を制限するものではない。実施例1カルシウム源としてCaCO3、コバルト源としてCo3O4を用い、元素比がCa:Co=3:2となるように原料を十分混合した後、該混合物を加圧形成して、坩堝に入れて電気炉で、970°Cで12時間焼成した。ここで得られた一次焼成物を粉砕し、再度加圧形成した。該焼成物を970°C、48時間焼成してCa3Co2O6の組成からなる母骨格がCoO3型のカラム状構造を有する正極用活物質を得た。得られた該活物質のX線回折パターンを図2に示した。該XRDパターンはCa3Co2O6結晶構造データと一致しており、また、XRF元素分析およびICP-AES元素分析によって、Ca/Coの組成比を確認したところ、Ca:Co=3:2を得た。実施例2実施例1で得られた本発明の正極用活物質Ca3Co2O6を正極電極として用い、負極電極にV2O5を負極用活物質として用いた。正極電極並びに負極電極の両電極作製には、活物質:アセチレンブラック:ポリテトラフルオロエチレン=70:25:5の重量比で混合したペレットを用いた。正極電極と負極電極の活物質の混合量は、両活物質のCaイオンの可逆的な脱離及び挿入量を考慮して、負極用活物質を正極用活物質の2倍量とした。電解質には、溶質に1MのCa[NSO2CF32]2をEC/DMC混合溶媒に混合させた電解質を用いた。また、参照極に、非水溶媒系用の銀Ag/Ag電極を用いて充放電特性を評価した。本発明における実施例に用いた上記三電極セルの概念図を図3に示した。このようにして作製した電池を、電流密度50μA/cm2で充放電試験を実施したところ、約3.2Vの電圧で作動し、その充電容量は正極活物質当たり約180mAh/gであった。実施例3実施例2と同様の正極電極及び負極電極を用いて、実施例2で用いた溶質を溶媒としてDMSOに混合させた電解質を用いて三電極セルを作製し、実施例1と同様、銀参照極を用いて充放電特性を評価した。上記のようにして作製した電池を、電流密度50μA/cm2で充放電試験を実施したところ、約2.7Vの電圧で作動し、その充電容量は正極活物質当たり約180mAh/gであることを確認した。実施例4実施例2および3で充放電反応を行った正極電極について、XRF法およびICP-AES法による元素組成分析を行った。充電後の正極用活物質は、100放電状態の正極用活物質がCa3Co2O6であるのに対して、過渡的な充電ステージにおいて、Ca3-xCo2O60<x<2の組成比で表されることを確認し、Caイオンが該活物質の母骨格であるCoO3型のカラム状構造の中に、充放電反応に伴って脱離及び挿入をしていることを確認した。実施例5実施例2および3で充放電反応を行った負極電極について、実施例4と同様に、XRF法およびICP-AES法による元素組成分析を行った。充電後の負極用活物質は、100放電状態の負極用活物質がV2O5であるのに対して、過渡的な充電ステージにおいて、CayV2O50<y<2の組成比で表されることを確認し、Caイオンが充放電反応に伴って該活物質の母骨格であるV2O5中に挿入及び脱離反応をしていることを確認した。比較例1正極用活物質としてLiCoO2を用いて、実施例2と同様の方法で正極電極を作製した。負極電極は、金属リチウム箔を使用し、電解質については、溶質を1MのLiClO4をEC/DMC混合溶媒に混合させた電解質を用いた。上記の電極と電解質を用いて、実施例2および3と同様の三電極セルを作製し、電流密度500μA/cm2で充放電試験を実施したところ、約3.8Vの電圧で作動し、充電容量が正極活物質当たり約140mAh/gであった。本発明を構成する正極電極及び負極電極を用いて、良好な充放電反応を実現するためには、電極に用いられた活物質と電解質との好適な組合せが必要であり、それによって良好な充放電反応が達成されることを確認した。上記の実施例により得られた電池の性能を比較した結果を表1にまとめた。その結果、本発明によるCa二次電池の作動電圧は、従来のLiCoO2を正極電極に用いた電池と比較すると、低電圧ではあるものの、容量は従来のLiCoO2を正極電極に用いた電池と同等以上の大きな値を示すことが分かった。